2
СПОСОБ ИЗГОТОВЛЕНИЯ ГРАНУЛЯТА ИЗ SiO

2
2
2
2
2
1. Способ изготовления гранулята из SiO, включающий в себя создание суспензии, которая содержит частицы SiO в водной жидкости, замораживание суспензии и удаление жидкости, где замороженную суспензию SiO размораживают с образованием жидкой фазы и осадка из агломерированных частиц SiO, жидкую фазу удаляют, и осадок для удаления остаточной влаги высушивают с образованием гранулята из SiO, отличающийся тем, что суспензия для доводки рН до значения более 7 содержит добавку бесщелочных оснований в форме гидридов азота.
2. Способ по п. 1, отличающийся тем, что содержание воды в суспензии во время заморозки составляет, по меньшей мере, 30 мас. % и максимум 90 мас. %, предпочтительно, по меньшей мере, 70 мас. %.
2
3. Способ по п. 1, отличающийся тем, что замораживание суспензии SiO проводят в диапазоне температур в -5°C - -40°C.
4. Способ по любому из пп. 1-3, отличающийся тем, что суспензию замораживают на период времени, по меньшей мере, на12 часов.
4
2
3
6
12
4
6
2
2
5. Способ по любому из пп. 1-3, отличающийся тем, что в качестве гидрида азота добавляют аммиак (NH3) или карбонат аммония ((NH)CO), или уротропин (CHN), или карбамат аммония (CHNO).
6. Способ по любому из пп. 1-3, отличающийся тем, что добавляют столько гидрида азота в водную жидкость, что значение рН доводится до диапазона 9,5-14, предпочтительно, до значения рН более 12.
2
7. Способ по любому из пп. 1-3, отличающийся тем, что после удаления жидкой фазы осадок из агломерированных частиц SiO промывают путем суспендирования в ДМ-воде.
8. Способ по любому из пп. 1-3, отличающийся тем, что для удаления остаточной влаги проводят стадию высушивания осадка в диапазоне температур в 100-500°C.
9. Способ по любому из пп. 1-3, отличающийся тем, что осадок во время высушивания перемещают.
2
10. Способ по любому из пп. 1-3, отличающийся тем, что удаление жидкой фазы включает в себя декантацию с последующим центрифугированием осадка из агломерированных частиц SiO с удалением дополнительной водной жидкости.
2
11. Способ по любому из пп. 1-3, отличающийся тем, что суспензию SiO замораживают в закрытой емкости.
2
2
12. Способ по любому из пп. 1-3, отличающийся тем, что водная суспензия SiO в дополнение к частицам SiO также содержит легирующий добавки.
13. Способ по п. 12, отличающийся тем, что в качестве легирующей добавки используют оксид или несколько оксидов, или предшественники таковых, выбранных из следующей группы элементов: Al, B, P, Nb, Ta, Mg, Ga, Zn, Ca, Sr, Ba, Cu, Sb, Bi, Ge, Hf, Zr, Ti, так же, как и любые редкоземельные металлы.
2
14. Способ по любому из пп. 1-3, отличающийся тем, что получают гранулят из SiO с размером частиц гранулята вплоть до 500 мкм.
2
15. Применение полученного по способу по п. 12 или 13 гранулята из SiO в качестве исходного материала для оптически активных материалов для лазерных компонентов.
2
16. Применение полученного по способу по п. 12 или 13 гранулята из SiO в качестве исходного материала для изготовления кварцевого стекла для использования в процессах сухого травления.